특히 실시 예 1 의 합금 은 Cu 함유량 이 3 % 로서 , 전기 저항 이 비교 적 낮 고 자속 밀도 우수 하 지만 , 경도 ( Hv ) 가 175 . 6 정도 로 낮 다 . 반면 에 실시 예 12 의 합금 은 Cu 함량 이 70 % 로 전기 저항 우수 하 지만 , 자속 밀도 및 경도 가 크 게 감소 한다 . 따라서 우수 한 전기 저항 ( 15 . 0 μΩ · ㎝ 이하 ) , 자성 ( 0 . 60 Wb / ㎡( T ) 이상 ) 및 경도 ( 130 ( Hv ) 이상 ) 의 특성 을 얻 기 위해서 는 Cu 함유량 은 질량비 로 3 ~ 70 % 범위 로 제한 하 여 첨가 하 는 것 이 바람직 하 다 .